(57)【要約】【課題】低温乃至高温での粘着特性に優れ、且つ粗面接着性に優れている配線類固定用感圧性接着テープ又はシート類を提供する。【解決手段】配線類固定用感圧性接着テープ又はシート類は、配線類を固定するための感圧性接着テープ又はシート類であって、アルキル基の炭素数が２〜１８の（メタ）アクリル酸アルキルエステルを単量体主成分とするアクリル系ポリマーと、軟化点が８０〜１７０℃の粘着付与樹脂とを含有するアクリル系粘着剤組成物により形成された粘着剤層を有していることを特徴とする車輌のルーフモジュールにおける配線類を固定するための接着テープ又はシート類として好適に用いることができる。【選択図】      なし【特許請求の範囲】
【請求項１】
配線類を固定するための感圧性接着テープ又はシート類であって、アルキル基の炭素数が２〜１８の（メタ）アクリル酸アルキルエステルを単量体主成分とするアクリル系ポリマーと、軟化点が８０〜１７０℃の粘着付与樹脂とを含有するアクリル系粘着剤組成物により形成された粘着剤層を有していることを特徴とする配線類固定用感圧性接着テープ又はシート類。
【請求項２】
車輌のルーフモジュールにおける配線類を固定するための接着テープ又はシート類である請求項１記載の配線類固定用感圧性接着テープ又はシート類。
【請求項３】
粘着付与樹脂が、ロジン系粘着付与樹脂、テルペン系粘着付与樹脂、フェノール系粘着付与樹脂、炭化水素系粘着付与樹脂、ケトン系粘着付与樹脂の他、ポリアミド系粘着付与樹脂、エポキシ系粘着付与樹脂、エラストマー系粘着付与樹脂から選択された少なくとも１種の粘着付与樹脂のうち、軟化点が８０〜１７０℃である粘着付与樹脂である請求項１又は２記載の配線類固定用感圧性接着テープ又はシート類。
【請求項４】
アクリル系粘着剤組成物が、さらに、架橋剤を含有している請求項１〜３の何れかの項に記載の配線類固定用感圧性接着テープ又はシート類。
【請求項５】
アクリル系粘着剤組成物のガラス転移温度が、−３０〜−６０℃である請求項１〜４の何れかの項に記載の配線類固定用感圧性接着テープ又はシート類。
【発明の詳細な説明】
【０００１】
【発明の属する技術分野】
本発明は、配線類固定用感圧性接着テープ又はシート類に関し、より詳細には、低温乃至高温での粘着特性に優れ、且つ粗面接着性に優れている配線類固定用感圧性接着テープ又はシート類に関する。
【０００２】
【従来の技術】
現在社会では、様々な分野で電化が進み、家屋内や車輌内などの様々な箇所に配線が張り巡らされている。その配線も、単に張り巡らせるだけではなく、実用的な観点や、見栄えの観点などの各種の観点から種々の手法で固定される必要がある。
【０００３】
例えば、自動車製造工程では、工程での効率を考慮して、モジュール化等の傾向が高まってきている。その中で、自動車の天井と天井材の間に配線（ワイヤーハーネス）をめぐらせる際に、天井材にワイヤーハーネスを固定する必要がある。自動車の天井材にワイヤーハーネスを固定する際には、現在、感圧性接着テープが用いられている（特許文献１参照）。このような天井材は、主として、樹脂系複合材料で成型されており、粗面となり接着し難い材料となっている。
【０００４】
また、自動車製造工程では、コスト削減のためにも、作業の効率化が不可欠である。そのため、天井材によく接着し、作業環境に関わらず接着させることができ、作業性に優れた感圧性接着テープが望まれている。
【０００５】
そのため、現在、使用されている感圧性接着テープでは、粘着剤層を構成する粘着剤として、粘着成分としてガラス点転移温度が−６０℃以下のポリマー成分を用いることにより、ガラス転移温度を低くして、粘着付与剤（粘着付与樹脂など）を添加しない構成としている。また、粘着剤層を厚くする等の設計となっている。そのため、接着性、コスト、作業効率、ワイヤーハーネスへの追随性等に問題が生じている。
【０００６】
一方、感圧性接着剤組成物は、大別すると、ゴム系感圧性接着剤組成物と、アクリル系感圧性接着剤組成物との２種類に分けられ、ゴム系感圧性接着剤組成物は常温での接着性に優れているが、高温特性、耐候性が劣る。一方、アクリル系感圧性接着剤組成物は高温での接着性、耐候性に優れている。また、アクリル系感圧性接着剤組成物では、粘着成分のポリマー成分として、（メタ）アクリル系ポリマーが用いられており、該（メタ）アクリル系ポリマーは、それ自身に粘着感が有り、粘着付与樹脂が添加されていなくても、感圧性接着剤となりうるが、この場合、ポリオレフィン等のプラスチック材に対する接着力が低い。そのため、粘着付与樹脂を添加して、接着力を向上させられている。
【０００７】
【特許文献１】
特開平５−２０７６２８号公報
【０００８】
【発明が解決しようとする課題】
しかしながら、（メタ）アクリル系ポリマーに粘着付与樹脂を添加すると、高温や、低温での接着力の低下が生じ、条件によっては、（メタ）アクリル系ポリマー単体と比較しても、接着力が低下している場合がある。
【０００９】
従って、本発明の目的は、低温乃至高温での粘着特性に優れ、且つ粗面接着性に優れている配線類固定用感圧性接着テープ又はシート類を提供することにある。
本発明の他の目的は、特に、車輌のルーフモジュールにおける配線類を固定するために好適に用いることができる配線類固定用感圧性接着テープ又はシート類を提供することにある。
【００１０】
【課題を解決するための手段】
本発明者らは、上記目的を達成するため鋭意検討した結果、配線類を固定するための感圧性接着テープ又はシート類における粘着剤層を形成する粘着剤として、特定のアクリル系ポリマーと、特定の粘着付与樹脂とを含有する粘着剤組成物を用いると、幅広い温度範囲での接着性に優れ、且つ、粗面接着性にも優れている配線類固定用感圧性接着テープ又はシート類を得ることができることを見出した。本発明はこれらの知見に基づいて完成されたものである。
【００１１】
すなわち、本発明は、配線類を固定するための感圧性接着テープ又はシート類であって、アルキル基の炭素数が２〜１８の（メタ）アクリル酸アルキルエステルを単量体主成分とするアクリル系ポリマーと、軟化点が８０〜１７０℃の粘着付与樹脂とを含有するアクリル系粘着剤組成物により形成された粘着剤層を有していることを特徴とする配線類固定用感圧性接着テープ又はシート類である。
【００１２】
本発明の配線類固定用感圧性接着テープ又はシート類は、車輌のルーフモジュールにおける配線類を固定するための接着テープ又はシート類として好適に用いることができる。
【００１３】
前記粘着付与樹脂としては、粘着付与樹脂が、ロジン系粘着付与樹脂、テルペン系粘着付与樹脂、フェノール系粘着付与樹脂、炭化水素系粘着付与樹脂、ケトン系粘着付与樹脂の他、ポリアミド系粘着付与樹脂、エポキシ系粘着付与樹脂、エラストマー系粘着付与樹脂から選択された少なくとも１種の粘着付与樹脂のうち、軟化点が８０〜１７０℃である粘着付与樹脂が好適である。また、アクリル系粘着剤組成物は、さらに、架橋剤を含有していてもよい。アクリル系粘着剤組成物のガラス転移温度としては、−３０〜−６０℃であることが好ましい。
【００１４】
【発明の実施の形態】
［アクリル系粘着剤組成物］
配線類固定用感圧性接着テープ又はシート類における粘着剤層を形成するためのアクリル系粘着剤組成物は、アルキル基の炭素数が２〜１８の（メタ）アクリル酸アルキルエステル［（メタ）アクリル酸Ｃ２−１８アルキルエステル］を単量体主成分とするアクリル系ポリマーをベースポリマーとして含有し、且つ軟化点が８０〜１７０℃の粘着付与樹脂を含有していることが重要である。このような組成のアクリル系粘着剤組成物を用いることにより、感圧性接着テープ又はシート類の粘着特性を低温や高温であっても良好とすることができるとともに、粗面接着性を良好とすることができる。
【００１５】
（アクリル系ポリマー）
前記アクリル系ポリマーにおいて、単量体主成分として用いられている（メタ）アクリル酸Ｃ２−１８アルキルエステルとしては、例えば、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシルなどが挙げられる。
【００１６】
（メタ）アクリル酸Ｃ２−１８アルキルエステルとしては、（メタ）アクリル酸エチル、（メタ）アクリル酸プロピル、（メタ）アクリル酸ブチル、（メタ）アクリル酸ｔ−ブチル、（メタ）アクリル酸２−エチルヘキシル、（メタ）アクリル酸イソオクチル、（メタ）アクリル酸イソノニル、（メタ）アクリル酸ドデシルを好適に用いることができる。
【００１７】
（メタ）アクリル酸Ｃ２−１８アルキルエステルは、単独で又は２種以上組み合わせて使用することができる。すなわち、アクリル系ポリマーは、１種のみ又は２種以上が組み合わせられた（メタ）アクリル酸Ｃ２−１８アルキルエステルを、単量体主成分としている。なお、アクリル系ポリマーが、単量体主成分として（メタ）アクリル酸Ｃ２−１８アルキルエステルを含有していなければ、感圧性接着剤としての特性が損なわれる。
【００１８】
アクリル系ポリマーにおいて、（メタ）アクリル酸Ｃ２−１８アルキルエステルの割合は、単量体主成分として用いられているので、単量体成分（モノマー成分）全量に対して、５０重量％以上であることが重要であり、好ましくは８０重量％以上、さらに好ましくは９０重量％以上（９５〜９９重量％）であり、特に９７〜９９重量％であることが最適である。
【００１９】
前記アクリル系ポリマーとしては、（メタ）アクリル酸Ｃ２−１８アルキルエステルとともに、必要に応じて前記（メタ）アクリル酸Ｃ２−１８アルキルエステルと共重合可能な他のモノマー（共重合性モノマー）が単量体成分として用いられていてもよい。共重合性モノマーは単独で又は２種以上組み合わせて使用することができる。
【００２０】
具体的には、共重合性モノマーとしては、例えば、（メタ）アクリル酸メチル；アルキル基の炭素数が１９以上の（メタ）アクリル酸アルキルエステル；（メタ）アクリル酸アリールエステル［例えば、（メタ）アクリル酸フェニルなど］や、（メタ）アクリル酸シクロアルキルエステル［例えば、（メタ）アクリル酸シクロヘキシルなど］などの（メタ）アクリル酸アルキルエステル以外の（メタ）アクリル酸エステル；（メタ）アクリル酸、イタコン酸、マレイン酸、フマル酸、クロトン酸、イソクロトン酸などのカルボキシル基含有単量体又はその無水物；２−（メタ）アクリルアシドプロパンスルホン酸、ビニルスルホン酸ナトリウムなどのスルホン酸基含有単量体；（メタ）アクリドキシエチルホスフェートなどのリン酸基含有単量体；（メタ）アクリル酸２−ヒドロキシエチル、（メタ）アクリル酸２−ヒドロキシプロピル、（メタ）アクリル酸３−ヒドロキシプロピル、（メタ）アクリル酸ヒドロキシヘキシルなどの水酸基含有単量体；アクリルアミド、メタアクリルアミド、Ｎ−ビニルピロリドン、Ｎ，Ｎ−ジメチル（メタ）アクリルアミドなどのアミド基含有単量体；（メタ）アクリル酸アミノエチル、（メタ）アクリロイルモルホリンなどのアミノ基含有単量体；スチレン、置換スチレンなどの芳香族ビニル化合物；アクリロニトリル、メタクリロニトリルなどのシアノ基含有単量体；エチレン、プロピレン、ブタジエンなどのオレフィン類；酢酸ビニル、プロピオン酸ビニルなどのビニルエステル類；塩化ビニル；塩化ビニリデン；（メタ）アクリル酸グリシジル、（メタ）アクリル酸メチルグリシジルなどのエポキシ基含有単量体；シクロヘキシルマレイミド、イソプロピルマレイミドなどのイミド基含有単量体；２−メタクリロイルオキシエチルイソシアネートなどのイソシアネート基含有単量体などが挙げられる。
【００２１】
また、共重合性モノマーとしては、例えば、トリエチレングリコールジ（メタ）アクリレート、ジエチレングリコールジ（メタ）アクリレート、エチレングリコールジ（メタ）アクリレート、テトラエチレングリコールジ（メタ）アクリレート、ネオペンチルグリコールジ（メタ）アクリレート、１，６−ヘキサンジオールジ（メタ）アクリレート、グリセリンジ（メタ）アクリレート、トリメチロールプロパントリ（メタ）アクリレート、ペンタエリスリトールトリ（メタ）アクリレート、ジペンタエリスリトールヘキサ（メタ）アクリレート、ジビニルベンゼンなどの多官能性の共重合性単量体（多官能モノマー）なども用いることができる。
【００２２】
なお、共重合性モノマーとしては、極性モノマー［例えば、カルボキシル基含有単量体、スルホン酸基含有単量体、リン酸基含有単量体、水酸基含有単量体、アミド基含有単量体、アミノ基含有単量体、（メタ）アクリル酸メチル、酢酸ビニルなど］を好適に用いることができる。このような極性モノマーを用いることにより、アクリル系粘着剤組成物の凝集力を有効に高めることができる。
【００２３】
また、共重合性モノマーとしては、アクリル系ポリマーのガラス転移温度を高めることが可能なモノマー成分［例えば、（メタ）アクリロニトリル、スチレン、塩化ビニリデン、プロピオン酸ビニルなど］を好適に用いることができる。
【００２４】
共重合性モノマーは、通常、単量体成分（モノマー成分）全量に対して、５０重量％以下（０〜５０重量％）の範囲で用いられる。
【００２５】
アクリル系ポリマーは、公知の重合方法（例えば、乳化重合法や溶液重合など）を利用して調製することができる。なお、一般的な一括重合、連続滴下重合、分割滴下重合などの各種重合方法を採用することができる。また、重合に際しては、必要に応じて、公知の重合開始剤や連鎖移動剤などを用いることができる。また、乳化重合に際しては、必要に応じて公知の乳化剤や界面活性剤などを用いることができる。
【００２６】
（粘着付与樹脂）
本発明では、粘着付与樹脂として、軟化点（軟化温度）が８０〜１７０℃である粘着付与樹脂が用いられている。このような軟化点が８０〜１７０℃の粘着付与樹脂において、軟化点の下限としては、８０℃以上であればよく、好ましくは１００℃、さらに好ましくは１１０℃である。一方、軟化点が８０〜１７０℃の粘着付与樹脂において、軟化点の上限としては、１７０℃以下であればよく、好ましくは１６５℃、さらに好ましくは１６０℃であり、なかでも１５０℃（特に１４０℃）であることが望ましい。従って、粘着付与樹脂の軟化点としては、例えば、８０〜１６５℃であってもよく、また、８０〜１６０℃であってもよいが、１００〜１５０℃であることが好ましく、さらには１１０〜１４０℃であることが最適である。
【００２７】
前記軟化点が８０〜１７０℃の粘着付与樹脂としては、例えば、ロジン系粘着付与樹脂、テルペン系粘着付与樹脂、フェノール系粘着付与樹脂、炭化水素系粘着付与樹脂、ケトン系粘着付与樹脂の他、ポリアミド系粘着付与樹脂、エポキシ系粘着付与樹脂、エラストマー系粘着付与樹脂などの粘着付与樹脂のうち、軟化点が８０〜１７０℃のものが挙げられる。軟化点が８０〜１７０℃の粘着付与樹脂は単独で又は２種以上組み合わせて使用することができる。
【００２８】
なお、ロジン系粘着付与樹脂には、例えば、ガムロジン、ウッドロジン、トール油ロジンなどの未変性ロジン（生ロジン）や、これらの未変性ロジンを水添化、不均化、重合などにより変性した変性ロジン（水添ロジン、不均化ロジン、重合ロジンの他、その他の化学的に修飾されたロジンなど）の他、各種のロジン誘導体などが含まれる。前記ロジン誘導体としては、例えば、未変性ロジンをアルコール類によりエステル化したロジンのエステル化合物や、水添ロジン、不均化ロジン、重合ロジンなどの変性ロジンをアルコール類によりエステル化した変性ロジンのエステル化合物などのロジンエステル類；未変性ロジンや変性ロジン（水添ロジン、不均化ロジン、重合ロジンなど）を不飽和脂肪酸で変性した不飽和脂肪酸変性ロジン類；ロジンエステル類を不飽和脂肪酸で変性した不飽和脂肪酸変性ロジンエステル類；未変性ロジン、変性ロジン（水添ロジン、不均化ロジン、重合ロジンなど）、不飽和脂肪酸変性ロジン類や不飽和脂肪酸変性ロジンエステル類におけるカルボキシル基を還元処理したロジンアルコール類；未変性ロジン、変性ロジンや、各種ロジン誘導体等のロジン類（特に、ロジンエステル類）の金属塩などが挙げられる。
【００２９】
前記ロジンエステル類を調製する際に用いられるアルコール類としては、例えば、エチレングリコール、ジエチレングリコール、プロピレングリコール、ネオペンチルグリコール、トリメチレングリコール、テトラメチレングリコール、１，３−ブタンジオール、１，６−ヘキサンジオール等の２価のアルコール類；グリセリン、トリメチロールエタン、トリメチロールプロパン、トリエチロールエタン等の３価のアルコール類；ペンタエリスリトール、ジグリセリン等の４価のアルコール類；ジペンタエリスリトール等の６価のアルコール類などの多価アルコール類が好適に用いられるが、メタノール、エタノールなどの１価のアルコール類であってもよい。また、アルコール類としては、トリエタノールアミン、トリプロパノールアミン、トリイソプロパノールアミン、Ｎ−イソブチルジエタノールアミン、Ｎ−ｎ−ブチルジエタノールアミン等のアミノアルコール類も用いることができる。
【００３０】
また、不飽和脂肪酸変性ロジン類や不飽和脂肪酸変性ロジンエステル類を調製する際に用いられる不飽和脂肪酸としては、例えば、フマル酸、マレイン酸又はその無水物、イタコン酸、シトラコン酸又はその無水物、アクリル酸、メタクリル酸などのα，β−不飽和カルボン酸などが挙げられる。
【００３１】
テルペン系粘着付与樹脂としては、例えば、α−ピネン重合体、β−ピネン重合体、ジペンテン重合体などのテルペン系樹脂や、これらのテルペン系樹脂を変性（フェノール変性、芳香族変性、水素添加変性、炭化水素変性など）した変性テルペン系樹脂（例えば、テルペン−フェノール系樹脂、スチレン変性テルペン系樹脂、芳香族変性テルペン系樹脂、水素添加テルペン系樹脂など）などが挙げられる。
【００３２】
フェノール系粘着付与樹脂としては、各種フェノール類とホルムアルデヒドとの縮合物などが挙げられる。前記フェノール類としては、例えば、フェノール、ｍ−クレゾール、３，５−キシレノール、ｐ−アルキルフェノール、レゾルシンなどが挙げられる。具体的には、フェノール系粘着付与樹脂には、例えば、アルキルフェノール系樹脂、キシレン−ホルムアルデヒド系樹脂などが含まれる。また、フェノール系粘着付与樹脂としては、前述のフェノール類とホルムアルデヒドとをアルカリ触媒で付加反応させたレゾールや、前述のフェノール類とホルムアルデヒドとを酸触媒で縮合反応させて得られるノボラックの他、ロジン類（未変性ロジン、変性ロジンや、各種ロジン誘導体など）にフェノールを酸触媒で付加させ熱重合することにより得られるロジンフェノール樹脂なども用いることができる。
【００３３】
炭化水素系粘着付与樹脂としては、例えば、脂肪族系炭化水素樹脂［炭素数４〜５のオレフィンやジエン（ブテン−１、イソブチレン、ペンテン−１等のオレフィン；ブタジエン、１，３−ペンタジエン、イソプレン等のジエンなど）などの脂肪族炭化水素の重合体など］、脂肪族系環状炭化水素樹脂［いわゆる「Ｃ４石油留分」や「Ｃ５石油留分」を環化二量体化した後重合させた脂環式炭化水素系樹脂、環状ジエン化合物（シクロペンタジエン、ジシクロペンタジエン、エチリデンノルボルネン、ジペンテンなど）の重合体又はその水素添加物、下記の芳香族系炭化水素樹脂や脂肪族・芳香族系石油樹脂の芳香環を水素添加した脂環式炭化水素系樹脂など］、芳香族系炭化水素樹脂［炭素数が８〜１０であるビニル基含有芳香族系炭化水素（スチレン、ビニルトルエン、α−メチルスチレン、インデン、メチルインデンなど）の重合体など］、脂肪族・芳香族系石油樹脂（スチレン−オレフィン系共重合体など）、脂肪族・脂環族系石油樹脂、水素添加炭化水素樹脂、クマロン系樹脂、クマロンインデン系樹脂などの各種の炭化水素系の樹脂が挙げられる。
【００３４】
ケトン系粘着付与樹脂としては、例えば、メチルエチルケトン、メチルイソブチルケトン、アセトフェノン、シクロヘキサノンやメチルシクロヘキサノンなどのケトン類とホルムアルデヒドとの縮合物などが挙げられる。
【００３５】
軟化点が８０〜１７０℃の粘着付与樹脂としては、ロジン系粘着付与樹脂、テルペン系粘着付与樹脂、フェノール系粘着付与樹脂、炭化水素系粘着付与樹脂のうち、軟化点が８０〜１７０℃のものが好ましく、さらには、軟化点が８０〜１７０℃のロジン系粘着付与樹脂（なかでも、重合ロジンのエステル化合物、特に、重合ロジンペンタエリスリトールエステル）、軟化点が８０〜１７０℃のテルペン系粘着付与樹脂（特に、テルペン−フェノール系樹脂）、軟化点が８０〜１７０℃のフェノール系粘着付与樹脂（特に、ロジンフェノール樹脂）が好適である。
【００３６】
なお、粘着付与樹脂の軟化点は、例えば、ＪＩＳ  Ｋ  ２５３１（環球法）に準じて測定された値を採用することができる。
【００３７】
本発明では、粘着付与樹脂として、軟化点が８０〜１７０℃である粘着付与樹脂を用いているが、低温接着性や粗面接着力の向上のために、軟化点が８０℃未満の粘着付与樹脂（低軟化点の粘着付与樹脂）や、その他、公知の可塑剤を併用してもよい。なお、このような低軟化点の粘着付与樹脂や可塑剤の使用量としては、軟化点が８０〜１７０℃である粘着付与樹脂と、低軟化点の粘着付与樹脂及び／又は可塑剤との総量に対して５０重量％以下であることが好ましい。
【００３８】
アクリル系粘着剤組成物には、前記アクリル系ポリマーと、前記粘着付与樹脂とを必須成分として含有しており、さらに、任意成分として、架橋剤、可塑剤、軟化剤、充填剤、着色剤（顔料、染料など）、老化防止剤、酸化防止剤などの従来公知の各種添加剤が含まれていてもよい。特に、架橋剤を用いることにより、アクリル系粘着剤組成物の凝集力を高めることができる。このような架橋剤としては、特に制限されず、公知の架橋剤を用いることができる。具体的には、架橋剤としては、イソシアネート系架橋剤、メラミン系架橋剤、エポキシ系架橋剤、過酸化物系架橋剤の他、尿素系架橋剤、金属アルコキシド系架橋剤、金属キレート系架橋剤、金属塩系架橋剤、カルボジイミド系架橋剤、オキサゾリン系架橋剤、アジリジン系架橋剤、アミン系架橋剤などが挙げられ、イソシアネート系架橋剤やエポキシ系架橋剤が好適である。
【００３９】
なお、前記イソシアネート系架橋剤としては、例えば、１，２−エチレンジイソシアネート、１，４−ブチレンジイソシアネート、１，６−ヘキサメチレンジイソシアネートなどの低級脂肪族ポリイソシアネート類；シクロペンチレンジイソシアネート、シクロへキシレンジイソシアネート、イソホロンジイソシアネート、水素添加トリレンジイソシアネ−ト、水素添加キシレンジイソシアネ−トなどの脂環族ポリイソシアネート類；２，４−トリレンジイソシアネート、２，６−トリレンジイソシアネート、４，４´−ジフェニルメタンジイソシアネート、キシリレンジイソシアネートなどの芳香族ポリイソシアネート類などが挙げられ、その他、トリメチロールプロパン／トリレンジイソシアネート３量体付加物［日本ポリウレタン工業（株）製、商品名「コロネートＬ」］、トリメチロールプロパン／ヘキサメチレンジイソシアネート３量体付加物［日本ポリウレタン工業（株）製、商品名「コロネートＨＬ」］なども用いられる。
【００４０】
また、前記エポキシ系架橋剤としては、例えば、Ｎ，Ｎ，Ｎ′，Ｎ′−テトラグリシジル−ｍ−キシレンジアミン、ジグリシジルアニリン、１，３−ビス（Ｎ，Ｎ−グリシジルアミノメチル）シクロヘキサン、１，６−ヘキサンジオールジグリシジルエーテル、ネオペンチルグリコールジグリシジルエーテル、エチレングリコールジグリシジルエーテル、プロピレングリコールジグリシジルエーテル、ポリエチレングリコールジグリシジルエーテル、ポリプロピレングリコールジグリシジルエーテル、ソルビトールポリグリシジルエーテル、グリセロールポリグリシジルエーテル、ペンタエリスリトールポリグリシジルエーテル、ポリグリセロールポリグリシジルエーテル、ソルビタンポリグリシジルエーテル、トリメチロールプロパンポリグリシジルエーテル、アジピン酸ジグリシジルエステル、ｏ−フタル酸ジグリシジルエステル、トリグリシジル−トリス（２−ヒドロキシエチル）イソシアヌレート、レゾルシンジグリシジルエーテル、ビスフェノール−Ｓ−ジグリシジルエーテルの他、分子内にエポキシ基を２つ以上有するエポキシ系樹脂などが挙げられる。
【００４１】
架橋剤の使用量としては、特に制限されず、例えば、アクリル系ポリマー１００重量部に対して、２０重量部以下であることが好ましい。架橋剤は単独で又は２種以上組み合わせて使用することができる。
【００４２】
また、架橋剤以外の他の添加剤の使用量としては、特に制限されず、感圧性接着剤組成物に適用される通常の使用量であればよい。
【００４３】
なお、本発明では、架橋剤を用いる代わりに、あるいは、架橋剤を用いるとともに、電子線や紫外線などの照射により架橋処理を施すことも可能である。
【００４４】
このようなアクリル系粘着剤組成物は、前記成分（アクリル系ポリマー、粘着付与樹脂や可塑剤など）を、公知の混合又は混練方法により、混合することにより調製することができる。
【００４５】
なお、アクリル系粘着剤組成物としては、ガラス転移温度が、−３０〜−６０℃であることが望ましく、特に、−３５〜−６０℃であることが好ましい。
【００４６】
［配線類固定用感圧性接着テープ又はシート類］
本発明の配線類固定用感圧性接着テープ又はシート類は、前記アクリル系粘着剤組成物により形成された粘着剤層を有している。該粘着剤層は、公知乃至慣用の粘着剤層の形成方法を利用して形成することができる。例えば、配線類固定用感圧性接着テープ又はシート類が、基材を有していない基材レスタイプの粘着テープ又はシートの形態を有している場合、剥離ライナーの剥離面上に、粘着剤を塗布する方法（塗布方法）などが挙げられる。また、配線類固定用感圧性接着テープ又はシート類が、基材を有している基材付きタイプの粘着テープ又はシートの形態を有している場合、基材上に、粘着剤を塗布する方法（塗布方法）、剥離ライナーなどの剥離フィルム上に、粘着剤を塗布して粘着剤層を形成した後、該粘着剤層を基材上に転写する方法（転写方法）などが挙げられる。
【００４７】
粘着剤層の厚さは、特に制限されず、例えば、１０〜４００μｍ程度の範囲から選択することができ、好ましくは２０〜３００μｍ程度である。
【００４８】
粘着剤層を構成する粘着剤の損失正接（ｔａｎδ）又はそのピークとしては、１．２以上（例えば、１．２〜２．０、好ましくは１．３〜１．９）であることが望ましい。このような粘着剤層を構成する粘着剤の損失係数（ｔａｎδ）又はそのピークは、例えば、Ｒｈｅｏｍｅｔｒｉｃｓ社製の粘弾性測定装置（装置商品名：ＡＲＥＳ）を用いて、測定温度範囲：−７０℃〜１５０℃、プレート：パラレルプレート［直径（φ）：７．９ｍｍ；アルミニウム製］、測定周波数：１．０Ｈｚ、昇温速度：５℃／分、歪み：０．２％の条件で、動的弾性率（動的貯蔵弾性率Ｇ´および動的損失弾性率Ｇ″）を測定することにより求めることができる。
【００４９】
なお、粘着剤層を構成する粘着剤のガラス転移温度は、上記粘弾性測定（動的弾性率に係る粘弾性測定）におけるＧ″がピークとなる温度に相当しており、前述のように、−３０〜−６０℃（特に、−３５〜−６０℃）であることが望ましい。
【００５０】
本発明の配線類固定用感圧性接着テープ又はシート類は、前記アクリル系粘着剤組成物により形成された粘着剤層を有していれば、前述のように、基材レスタイプの粘着テープ又はシートの形態を有していてもよく、基材付きタイプの粘着テープ又はシートの形態を有していてもよい。なお、配線類固定用感圧性接着テープ又はシート類は、本発明の効果を損なわない範囲で、他の層（例えば、中間層、下塗り層など）を有していてもよい。
【００５１】
また、本発明の配線類固定用感圧性接着テープ又はシート類は、片面のみが粘着面となっている粘着テープ又はシートの形態を有していてもよいが、両面が粘着面となっている両面粘着テープ又はシート（特に、基材レスタイプの両面粘着テープ又はシート）の形態を有していることが好ましい。
【００５２】
従って、配線類固定用感圧性接着テープ又はシート類としては、粘着剤層のそれぞれの面に、片面が剥離面となっている剥離ライナーがそれぞれ積層されている形態の両面接着テープ又はシート類であってもよく、また、両面が剥離面となっている剥離ライナーの一方の面に、粘着剤層が形成された形態の両面接着テープ又はシート類であってもよい。なお、配線類固定用感圧性接着テープ又はシート類は、ロール状に巻回された形態で形成されていてもよく、シートが積層された形態で形成されていてもよい。
【００５３】
このような剥離ライナーとしては、粘着テープ用の剥離ライナーとして用いられているものであれば特に制限されず、公知乃至慣用の剥離ライナーを用いることができる。なお、剥離ライナーとしては、前述のように、両面接着テープ又はシート類の形態に応じて、両面が剥離面となっているものや、何れか一方の面のみが剥離面となっているものを用いることができる。
【００５４】
具体的には、剥離ライナーとしては、例えば、剥離処理剤からなる剥離処理剤層が剥離ライナー用基材（例えば、和紙、洋紙、グラシン紙などの紙類；不織布、布などの繊維質材料による基材；プラスチックフィルムや、金属蒸着プラスチックフィルムなど）の表面に形成された剥離ライナー、それ自体が剥離性の高いプラスチックフィルム［例えば、ポリエチレン（線状低密度ポリエチレン等）、ポロプロピレン、エチレン−プロピレン共重合体等のエチレン−α−オレフィン共重合体（ブロック共重合体またはランダム共重合体）の他、これらの混合物からなるポリオレフィン系樹脂によるポリオレフィン系フィルム；テフロン（登録商標）製フィルムなど］による剥離ライナー、前記剥離性の高いプラスチックフィルムの素材（例えば、ポリエチレン、ポリプロピレン、エチレン−プロピレン共重合体等のエチレン−α−オレフィン共重合体などのポリオレフィン系樹脂や、テフロンなど）を、各種基材（例えば、金属箔、プラスチックフィルムなど）にラミネート又はコーティングして得られる剥離ライナーなどが挙げられる。
【００５５】
本発明では、剥離ライナーとしては、例えば、剥離処理剤からなる剥離処理剤層が剥離ライナー用基材の表面に形成された形態の剥離ライナーを好適に用いることができる。前記剥離ライナー用基材としては、プラスチックフィルムを好適に用いることができる。このような剥離ライナー用基材としてのプラスチックフィルムとしては、例えば、ポリエチレン製フィルム、ポリプロピレン製フィルム、ポリ−４−メチル−１−ペンテン製フィルム等のオレフィン系樹脂製フィルム；ポリアミド製フィルム；ポリエチレンテレフタレート製フィルム等のポリエステル製フィルム；ポリスチレン製フィルム；ポリ塩化ビニル製フィルムなどの各種プラスチック製フィルムが挙げられる。
【００５６】
剥離ライナー用基材としては、単層の形態を有していてもよく、積層された形態を有していてもよい。また、剥離ライナー用基材の厚さとしては、特に制限されず、目的とする剥離ライナーの厚み等に応じて適宜選択することができる。
【００５７】
また、剥離処理剤層を形成する剥離処理剤としては、特に制限されず、例えば、長鎖アルキル基含有ポリマー、シリコーンポリマー（シリコーン系剥離剤）、フッ素系ポリマー（フッ素系剥離剤）などの剥離剤が挙げられる。これらの剥離処理剤は単独で又は２種以上混合して使用することができる。なお、剥離ライナーの両面が剥離処理剤により形成されている場合、両剥離面を形成するための剥離処理剤は、同一のものであってもよく、異なるものであってもよい。
【００５８】
剥離ライナーとしては、例えば、剥離ライナー用基材の表面に剥離処理剤層が形成された形態の剥離ライナーである場合、剥離処理剤を、剥離ライナー用基材の表面に、乾燥後に所定の厚みとなる塗布量で塗布し、乾燥させることにより、作製することができる。
【００５９】
なお、剥離ライナーの厚みとしては、特に制限されないが、例えば、１２〜２００μｍ（好ましくは２５〜１５０μｍ）であることが好ましい。
【００６０】
なお、配線類固定用感圧性接着テープ又はシート類が、基材付きタイプの接着テープ又はシート類の形態を有している場合、基材としては、粘着テープ又はシート用の基材として公知の基材から適宜選択して用いることができる。具体的には、基材としては、特に制限されず、プラスチックのフィルムやシートなどのプラスチック系基材の他、金属系基材（例えば、アルミニウム箔、ニッケル箔などの金属箔や金属板など）、繊維系基材（例えば、布、不織布、ネット、アラミド繊維による基材など）、紙系基材（例えば、和紙や洋紙など）などの薄葉体を用いることができる。基材としては、プラスチック系基材が好適である。プラスチック系基材における素材（材料）としては、例えば、ポリエチレン（ＰＥ）、ポリプロピレン（ＰＰ）、エチレン−プロピレン共重合体、エチレン−酢酸ビニル共重合体（ＥＶＡ）等のα−オレフィンをモノマー成分とするオレフィン系樹脂（ポリオレフィン）を好適に用いることができるが、その他に、ポリエチレンテレフタレート（ＰＥＴ）等のポリエステル；ポリアミド；ポリイミド；ポリエーテルイミド；ポリフェニルサルフェート；ポリ塩化ビニル（ＰＶＣ）；ポリフェニレンスルフィド（ＰＰＳ）；ポリエーテルエーテルケトン（ＰＥＥＫ）；フッ素系樹脂；シリコーン系樹脂などの各種樹脂も適宜選択して用いることができる。
【００６１】
本発明の配線類固定用感圧性接着テープ又はシート類は、前述のように、粘着剤層が、前記アクリル系粘着剤組成物により形成されているので、低温乃至高温での粘着特性に優れているとともに、粗面接着性にも優れている。従って、配線類固定用感圧性接着テープ又はシート類は、使用環境によっては低温や高温になる用途で、しかも貼り付ける面が粗面であっても、各種部位（例えば、自動車等の車両類のボディー、家電製品などの各種電気・機械設備類など）に配線類を固定するための感圧性接着テープ又はシート類として好適に利用することができ、なかでも、自動車等の車両内の配線類を固定するため（特に、車輌のルーフモジュールにおける配線類を天井材に固定するため）の感圧性接着テープ又はシート類として好適に用いることができる。
【００６２】
また、配線類固定用感圧性接着テープ又はシート類を用いると、優れた作業性で且つ低コストで、配線類を固定することができ、しかもその接着性も良好である。
【００６３】
なお、配線類としては、各種電線や光ケーブルなどの公知の配線類（例えば、電化製品用電線や自動車用電線など）が挙げられる。配線類の形状や径などは特に制限されない。本発明の配線類固定用粘着テープ又はシート類は、前述のように、自動車等の車両内の配線類の固定に際して好適に用いることができるので、配線類としては、特に、自動車等の車両で用いられるワイヤーハーネス（Ｗ／Ｈ）が好適である。なお、粘着テープ又はシート類により固定する配線類は、１本のみであってもよく、２本以上であってもよい。また、２本以上の配線類を用いる場合、配線類としては、１種類又は２種類以上組み合わせて用いることができる。
【００６４】
また、配線類を固定する部位の素材としては、特に制限されず、各種プラスチック材（例えば、オレフィン系樹脂、ポリエステル系樹脂の他、各種エンジニアリングプラスチック材など）、金属材、紙、ガラス繊維含有複合材料などであってもよい。また、配線類を固定する部位は、平面、粗面などの各種の表面形状を有していてもよい。
【００６５】
【実施例】
つぎに、本発明の実施例を記載して、より具体的に説明するが、本発明はこれらの実施例により限定されるものではない。なお、以下において、部とあるのは重量部を意味する。
【００６６】
（実施例１）
表１に示されているように、ｎ−ブチルアクリレート（ＢＡ）８０部と、２−エチルヘキシルアクリレート（２−ＥＨＡ）２０部と、アクリル酸（ＡＡ）３部と、２−ヒドロキシエチルアクリレート（２−ＨＥＡ）０．１部とを、アゾビスイソブチロニトリル（「ＡＩＢＮ」と称する場合がある）０．２部を重合開始剤として、トルエン／酢酸エチル混合溶液［トルエン／酢酸エチル＝８０／２０（重量比）］中、６０℃で８時間、溶液重合を行って、重量平均分子量５０万のアクリル系ポリマーを得た。このアクリル系ポリマー１００部に、粘着付与樹脂として重合ロジンペンタエリスリトールエステル樹脂（商品名「ハリエスターＮ１３０」ハリマ化成社製；軟化点１３０℃；表中「粘着付与樹脂Ａ」と称する）３０部と、架橋剤としてイソシアネート系架橋剤（商品名「コロネートＬ」日本ポリウレタン工業社製；表中「架橋剤Ｃ／Ｌ」と称する）２部とを加えて均一になるように撹拌して混合することにより、感圧性接着剤組成物の溶液（「アクリル系粘着剤Ａ」と称する場合がある）を得た。
【００６７】
前記アクリル系粘着剤Ａを、両面にシリコーン剥離処理が施されたポリエステルフィルム（厚み５０μｍ）の一方の面上に、乾燥後の厚みが７５μｍとなるように塗布し乾燥して、感圧性接着テープを作製した。
【００６８】
（実施例２）
架橋剤として、エポキシ系架橋剤［商品名「テトラッドＣ」三菱ガス化学社製；１，３−ビス（Ｎ，Ｎ−ジグリシジルアミノメチル）シクロヘキサン；表中「架橋剤Ｔ／Ｃ」と称する］を０．０４部用いたこと以外は、実施例１と同様にして、感圧性接着剤組成物の溶液（「アクリル系粘着剤Ｂ」と称する場合がある）を得た。さらに、前記アクリル系粘着剤Ｂを用いたこと以外は、実施例１と同様にして、感圧性接着テープを作製した。
【００６９】
（実施例３）
粘着付与樹脂として、テルペン−フェノール系樹脂（商品名「ＹＳポリスターＴ１３０」ヤスハラケミカル社製；軟化点１３０℃；表中「粘着付与樹脂Ｂ」と称する）を３０部用いたこと以外は、実施例１と同様にして、感圧性接着剤組成物の溶液（「アクリル系粘着剤Ｃ」と称する場合がある）を得た。さらに、前記アクリル系粘着剤Ｃを用いたこと以外は、実施例１と同様にして、感圧性接着テープを作製した。
【００７０】
（実施例４）
ｎ−ブチルアクリレート（ＢＡ）１００部と、アクリル酸（ＡＡ）３部と、酢酸ビニル（ＶＡｃ）５部と、２−ヒドロキシルエチルアクリレート（２−ＨＥＡ）０．１部とを、ＡＩＢＮ０．２部を重合開始剤として、トルエン／酢酸エチル混合溶液［トルエン／酢酸エチル＝９０／１０（重量比）］中、６０℃で８時間、溶液重合を行って、重量平均分子量５０万のアクリル系ポリマーを得た。このアクリル系ポリマー１００部に、粘着付与樹脂として重合ロジンペンタエリスリトールエステル樹脂（商品名「リカタック  ＰＣＪ」理化ファインテク社製；軟化点１２８℃；表中「粘着付与樹脂Ｃ」と称する）２５部と、軟化剤として水添ロジンメチルエステル樹脂（商品名「Ｍ−ＨＤＲ」丸善油化社製；液状；表中「軟化剤Ｆ」と称する）５部と、架橋剤としてイソシアネート系架橋剤（商品名「コロネートＬ」日本ポリウレタン工業社製；表中「架橋剤Ｃ／Ｌ」）２部とを加えて均一になるように撹拌して混合することにより、感圧性接着剤組成物の溶液（「アクリル系粘着剤Ｄ」と称する場合がある）を得た。このアクリル系粘着剤Ｄを用いたこと以外は実施例１と同様にして、感圧性接着テープを作製した。
【００７１】
（実施例５）
ｎ−ブチルアクリレート（ＢＡ）１００部と、アクリル酸（ＡＡ）５部と、２−ヒドロキシエチルアクリレート（２−ＨＥＡ）０．１部とを、過酸化ベンゾイル０．２部を重合開始剤として、トルエン／酢酸エチル混合溶液［トルエン／酢酸エチル＝９５／５（重量比）］中、７０℃で８時間、溶液重合を行って、重量平均分子量５０万のアクリル系ポリマーを得た。このアクリル系ポリマー１００部に、粘着付与樹脂としてロジンフェノール樹脂（商品名「スミライトＰＲ１２６０３」住友デュレズ社製；軟化点１３３℃；表中「粘着付与樹脂Ｄ」と称する）２０部と、架橋剤としてイソシアネート系架橋剤（商品名「コロネートＬ」日本ポリウレタン工業社製；表中「架橋剤Ｃ／Ｌ」）２部とを加えて均一になるように撹拌して混合することにより、感圧性接着剤組成物の溶液（「アクリル系粘着剤Ｅ」と称する場合がある）を得た。このアクリル系粘着剤Ｅを用いたこと以外は、実施例１と同様にして、感圧性接着テープを作製した。
【００７２】
（実施例６）
ｎ−ブチルアクリレート（ＢＡ）４０部と、２−エチルヘキシルアクリレート（２−ＥＨＡ）６０部と、アクリル酸（ＡＡ）３部と、２−ヒドロキシエチルアクリレート（２−ＨＥＡ）０．１部とを、ＡＩＢＮ０．２部を重合開始剤として、トルエン／酢酸エチル混合溶液［トルエン／酢酸エチル＝７０／３０（重量比）］中、６０℃で８時間、溶液重合を行って、重量平均分子量５０万のアクリル系ポリマーを得た。このアクリル系ポリマー１００部に、粘着付与樹脂として重合ロジンペンタエリスリトールエステル樹脂（商品名「ペンセル  Ｄ１６０」荒川化学社製；軟化点１６０℃；表中「粘着付与樹脂Ｅ」と称する）２５部と、軟化剤として水添ロジンメチルエステル樹脂（商品名「Ｍ−ＨＤＲ」丸善油化社製；液状；表中「軟化剤Ｆ」）５部と、架橋剤としてイソシアネート系架橋剤（商品名「コロネートＬ」日本ポリウレタン工業社製；表中「架橋剤Ｃ／Ｌ」）２部とを加えて均一になるように撹拌して混合することにより、感圧性接着剤組成物の溶液（「アクリル系粘着剤Ｆ」と称する場合がある）を得た。このアクリル系粘着剤Ｆを用いたこと以外は、実施例１と同様にして、感圧性接着テープを作製した。
【００７３】
（比較例１）
表２に示されているように、２−エチルヘキシルアクリレート（２−ＥＨＡ）９０部と、アクリル酸（ＡＡ）１０部とを、ＡＩＢＮ０．２部を重合開始剤として、トルエン／酢酸エチル混合溶液［トルエン／酢酸エチル＝６０／４０（重量比）］中、６０℃で８時間、溶液重合を行って、重量平均分子量５０万のアクリル系ポリマーを得た。このアクリル系ポリマー１００部に、架橋剤として、エポキシ系架橋剤［商品名「テトラッドＣ」三菱ガス化学社製；１，３−ビス（Ｎ，Ｎ−ジグリシジルアミノメチル）シクロヘキサン；表中「架橋剤Ｔ／Ｃ」］０．０３部を加えて均一になるように撹拌して混合することにより、感圧性接着剤組成物の溶液（「アクリル系粘着剤Ｇ」と称する場合がある）を得た。このアクリル系粘着剤Ｇを用いたこと以外は、実施例１と同様にして、感圧性接着テープを作製した。
【００７４】
（比較例２）
ｎ−ブチルアクリレート（ＢＡ）４０部と、２−エチルヘキシルアクリレート（２−ＥＨＡ）６０部と、アクリル酸（ＡＡ）３部と、２−ヒドロキシエチルアクリレート（２−ＨＥＡ）０．１部とを、ＡＩＢＮ０．２部を重合開始剤として、トルエン／酢酸エチル混合溶液［トルエン／酢酸エチル＝７０／３０（重量比）］中、６０℃で８時間、溶液重合を行って、重量平均分子量５０万のアクリル系ポリマー（実施例６と同様のアクリル系ポリマーである）を得た。このアクリル系ポリマー１００部に、粘着付与樹脂として部分水添ロジングリセリンエステル樹脂（商品名「リカタック  ＳＥ１０」理化ファインテク社製；軟化点７５℃；表中「粘着付与樹脂Ｇ」と称する）３０部と、架橋剤としてイソシアネート系架橋剤（商品名「コロネートＬ」日本ポリウレタン工業社製；表中「架橋剤Ｃ／Ｌ」）２部とを加えて均一になるように撹拌して混合することにより、感圧性接着剤組成物の溶液（「アクリル系粘着剤Ｈ」と称する場合がある）を得た。このアクリル系粘着剤Ｈを用いたこと以外は、実施例１と同様にして、感圧性接着テープを作製した。
【００７５】
（比較例３）
ｎ−ブチルアクリレート（ＢＡ）１００部と、アクリル酸（ＡＡ）５部と、２−ヒドロキシエチルアクリレート（２−ＨＥＡ）０．１部とを、過酸化ベンゾイル０．２部を重合開始剤として、トルエン／酢酸エチル混合溶液［トルエン／酢酸エチル＝９５／５（重量比）］中、７０℃で８時間、溶液重合を行って、重量平均分子量５０万のアクリル系ポリマー（実施例５と同様のアクリル系ポリマーである）を得た。このアクリル系ポリマー１００部に、粘着付与樹脂として重合ロジンエステル（商品名「ハリエスターＫＴ−２」ハリマ化成社製；軟化点１８０℃；表中「粘着付与樹脂Ｈ」と称する）３０部と、架橋剤としてイソシアネート系架橋剤（商品名「コロネートＬ」日本ポリウレタン工業社製；表中「架橋剤Ｃ／Ｌ」）２部とを加えて均一になるように撹拌して混合することにより、感圧性接着剤組成物の溶液（「アクリル系粘着剤Ｉ」と称する場合がある）を得た。このアクリル系粘着剤Ｉを用いたこと以外は、実施例１と同様にして、感圧性接着テープを作製した。
【００７６】
なお、表１〜２において、「ＢＡ」とはｎ−ブチルアクリレート、「２−ＥＨＡ」とは２−エチルヘキシルアクリレート、「ＡＡ」とはアクリル酸、「２−ＨＥＡ」とは２−ヒドロキシエチルアクリレート、「ＶＡｃ」とは酢酸ビニルをそれぞれ意味している。
【００７７】
【表１】
2005008654.tif 000002
【００７８】
【表２】
2005008654.tif 000003
【００７９】
（評価）
実施例１〜６、及び比較例１〜３で作製した感圧性接着テープについて、粘着剤層のガラス転移点（ガラス転移温度）、損失正接（ｔａｎδ）、粘着力（１８０°ピール接着力）について、下記の方法により測定・評価した。これらの結果を前記表１〜表２に併記する。
【００８０】
（ガラス転移点・損失正接の測定方法）
各感圧性接着テープにおける粘着剤層を、Ｒｈｅｏｍｅｔｒｉｃｓ社製の粘弾性測定装置（装置商品名：ＡＲＥＳ）にセットして、測定温度範囲：−７０℃〜１５０℃、プレート：パラレルプレート［直径（φ）：７．９ｍｍ；アルミニウム製］、測定周波数：１．０Ｈｚ、昇温速度：５℃／分、歪み：０．２％の条件で、動的弾性率（動的貯蔵弾性率Ｇ´および動的損失弾性率Ｇ″）を測定し、ガラス転移点（℃）と、損失正接（ｔａｎδ）とを求めた。具体的には、ガラス転移点（℃）は、動的損失弾性率Ｇ″のピーク温度により求めた。また、損失正接（ｔａｎδ）は、動的損失弾性率Ｇ″と動的貯蔵弾性率Ｇ´との比（Ｇ″／Ｇ´）より求めた。
【００８１】
［１８０°接着力の測定方法］
各感圧性接着テープを、厚さが２５μｍのポリエステルフィルム（商品名「ルミラーＳ１０」東レ社製）に貼り合わせた後、２０ｍｍ幅に裁断したものを、被着体として車輌用のルーフ材に貼り付け、引っ張り試験機として「オートグラフＡＧ１−ｋＮＧ（島津製作所社製）」を用いて、クロスヘッドスピード３００ｍｍ／ｍｉｎで１８０°方向に引張り、１８０°ピール接着力（Ｎ／２０ｍｍ）を測定した。
【００８２】
なお、感圧性接着テープをポリエステルフィルムに貼り合わせた後に、車輌用のルーフ材に貼り付ける際の「貼付け条件」、車輌用のルーフ材に貼り付けた後の「保存条件」、および１８０°ピール接着力を測定する際の「測定条件」の各種条件として、表３に示されている条件１〜４を採用して、それぞれの条件で測定を行った。
【００８３】
【表３】
2005008654.tif 000004
【００８４】
表１〜２より明らかなように、実施例１〜６に示された感圧性接着テープは、車輌用のルーフ材等の粗面に貼り付けた際の接着力も良好であるだけでなく、幅広い温度範囲での粘着力に優れていることが確認された。
【００８５】
【発明の効果】
本発明の配線類固定用感圧性粘着テープ又はシート類によれば、低温乃至高温での粘着特性に優れ、且つ粗面接着性に優れており、配線類を固定するための感圧性粘着テープ又はシート類として有用である。特に、車輌のルーフモジュールにおける配線類を固定するために好適に用いることができる。